НОСИТЕЛИ КАТАЛИЗАТОРА НА ОСНОВЕ СИЛИКАГЕЛЯ

2
3
1. Сферические частицы, содержащие по меньшей мере один оксид металла или полуметалла, отличающиеся тем, что частицы имеют средний диаметр от 10 до 120 мкм, поверхность БЭТ от 400 до 800 м/г и объем пор от 0,3 до 3,0 см/г, а диаметр определенной частицы в любом месте отклоняется от среднего диаметра этой частицы не более чем на 10%, и поверхность частицы в основном гладкая.
2
2
3
2
2. Частицы по п.1, отличающиеся тем, что по меньшей мере один оксид металла и/или полуметалла выбран из группы, которую образуют SiO, AlO, TiO, MgO и их смеси.
2
3. Частицы по п.1 или 2, отличающиеся тем, что они по меньшей мере на 96 мас.% состоят из SiO.
4. Частицы по п.1 или 2, отличающиеся тем, что по меньшей мере один оксид металла и/или полуметалла в основном аморфный.
2
5. Частицы по п.1 или 2, отличающиеся тем, что поверхность БЭТ составляет от 500 до 600 м/г.
3
6. Частицы по п.1 или 2, отличающиеся тем, что объем пор составляет от 1,5 до 2,5 см/г.
7. Способ изготовления сферических частиц по одному из пп.1-6, включающий в себя следующие этапы:
(A) подготовку смеси, содержащей по меньшей мере один как минимум частично пригодный к смешиванию с водой органический растворитель, воду и по меньшей мере одно соединение-предшественник по меньшей мере одного оксида металла и/или полуметалла, в качестве смеси А,
(B) подготовку смеси, содержащей по меньшей мере один как минимум частично пригодный к смешиванию с водой органический растворитель, воду и по меньшей мере одну кислоту, в качестве смеси В,
(C) объединение смесей А и В и взаимодействие по меньшей мере одного соединения-предшественника по меньшей мере одного оксида металла и/или полуметалла по меньшей мере с одной кислотой для получения смеси С, содержащей водную фазу, включающую в себя сферические частицы, и органическую фазу,
(D) отделение органической фазы от смеси С, полученной на этапе (С), чтобы получить водную фазу, содержащую сферические частицы,
(Е) при необходимости обработку полученных на этапе (D) сферических частиц по меньшей мере одной кислотой и
(F) сушку полученных на этапе (D) или (Е) сферических частиц.
8. Способ по п.7, отличающийся тем, что по меньшей мере одно соединение-предшественник по меньшей мере одного оксида металла и/или полуметалла выбирают из группы, которая состоит из силикатов щелочных металлов, например силиката калия и/или силиката натрия, силикатов щелочноземельных металлов, коллоидных золей кремния и их смесей.
9. Катализатор в форме частиц, содержащий сферические частицы по одному из пп.1-6 и по меньшей мере один каталитически активный металл.
10. Применение сферических частиц по одному из пп.1-6 в качестве катализаторов или носителей катализаторов.